(57)【要約】【課題】調光素子の製造における、歩留まりの低下を抑制する。【解決手段】調光素子１は、透明導電膜１２と、透明導電膜１２の上のプロトン蓄積層１３と、プロトン蓄積層１３の上の無機電解質層１４と、無機電解質層１４の上の有機電解質層１５と、有機電解質層１５の上の触媒層１６と、触媒層１６の上の調光ミラー層１７とを有する。【選択図】図１
2017129837.tif 000002
【特許請求の範囲】
【請求項１】
透明導電膜と、
前記透明導電膜の上のプロトン蓄積層と、
前記プロトン蓄積層の上の無機電解質層と、
前記無機電解質層の上の有機電解質層と、
前記有機電解質層の上の触媒層と、
前記触媒層の上の調光ミラー層とを有する
調光素子。
【請求項２】
前記触媒層は、前記調光ミラー層に供給又は前記調光ミラー層から放出されるプロトンの移動速度を向上させる材質で形成され、
前記有機電解質層は、前記触媒層を形成する材質が前記無機電解質層に拡散することを防ぐ材質で形成されている
請求項１に記載の調光素子。
【請求項３】
前記透明導電膜及び前記調光ミラー層の間に第１の電圧を印加した場合、前記プロトン蓄積層に含まれるプロトンが前記調光ミラー層に移動することにより、前記調光ミラー層は透過状態から反射状態へ遷移し、
前記第１の電圧と異なる第２の電圧を印加した場合、前記調光ミラー層に含まれるプロトンが前記プロトン蓄積層に移動することにより、前記調光ミラー層は反射状態から透過状態へ遷移する
請求項２に記載の調光素子。
【請求項４】
前記有機電解質層は、酸化タンタル層、ポリエーテルエーテルケトン層又はナフィオン（登録商標）層である
請求項１から請求項３のいずれか一項に記載の調光素子。
【請求項５】
請求項３に記載の調光素子と、
前記透明導電膜及び前記調光ミラー層の間に前記第１の電圧又は前記第２の電圧を印加し、前記調光ミラー層を透過状態から反射状態へ、又は反射状態から透過状態へ遷移させる印加回路と
を備える調光機器。
【請求項６】
基板上に、
透明導電膜と、
プロトン蓄積層と、
無機電解質層と、
有機電解質層と、
触媒層と調光ミラー層と
を順に積層する
調光素子の製造方法。
【請求項７】
前記有機電解質層は、ゾルゲル法により形成された五酸化タンタル層である
請求項６に記載の調光素子の製造方法。
【請求項８】
前記無機電解質層はスパッタ法により成膜された五酸化タンタル層であり、
前記有機電解質層は前記無機電解質層に、ゾルゲル法により積層された五酸化タンタル層である
請求項６又は請求項７に記載の調光素子の製造方法。
【請求項９】
前記有機電解質層はスピンコート法により形成された五酸化タンタル層である
請求項８に記載の調光素子の製造方法。
【発明の詳細な説明】
【技術分野】
【０００１】
本開示は、調光素子、調光機器、及び、調光素子の製造方法に関する。
【背景技術】
【０００２】
電圧を印加することにより光の反射率を可変にする調光素子が提案されている（特許文献１参照）。調光素子は、光学特性を可逆的に変化させる。調光素子は、例えば、光を透過する透過状態、または、光を反射する鏡状態に可逆的に変化する。調光素子の採用例として、調光素子を建物や乗り物における窓材に適用した例がある。かかる窓材において、周囲環境に応じて光学特性が変化するので、冷暖房負荷が低減される。
【０００３】
調光素子において、反射率の変更を行う方式の１つとして、エレクトロクロミック方式がある。エレクトロクロミック方式の調光素子として、ガラス基板上に、透明導電膜層、プロトン蓄積層、電解質層、触媒層及び調光ミラー層を積層したものが、提案されている。この反射型調光素子では、プロトン蓄積層と調光ミラー層間において、プロトン（水素イオンＨ+ ）が移動することにより、反射率が変化する。反射型調光素子において、所定方向に電圧を印加すると、プロトンがプロトン蓄積層から、電解質層、触媒層を介して、調光ミラー層に移動し、調光ミラー層の反射率が変化する。電圧を逆方向に印加すると、プロトンが調光ミラー層からプロトン蓄積層に戻り、調光ミラー層の反射率が元に戻る。
【０００４】
エレクトロクロミック方式の調光素子において、電解質層に求められる特性は、イオン伝導度が高いこと、すなわち、プロトンが移動可能であること、及び電子伝導度が低いことである。このような電解質層に用いられる材料として、酸化タンタル（Ｔａ2 Ｏ5 ）や酸化ジルコニウム（ＺｒＯ2 ）がある。また、触媒層として用いられる材料として、パラジウム（Ｐｄ）やプラチナ（Ｐｔ）がある。
【先行技術文献】
【特許文献】
【０００５】
【特許文献１】特許第５１３６９７８号公報
【発明の概要】
【発明が解決しようとする課題】
【０００６】
従来の調光素子の製造時において、正常に動作しない調光素子が製造されることが知られている。すなわち、調光素子の製造において、歩留まりが低下する場合がある。
本開示の一側面は、調光素子の製造における、歩留まりの低下を抑制することを目的とする。
【課題を解決するための手段】
【０００７】
本開示の調光素子は、透明導電膜と、前記透明導電膜の上のプロトン蓄積層と、前記プロトン蓄積層の上の無機電解質層と、前記無機電解質層の上の有機電解質層と、前記有機電解質層の上の触媒層と、前記触媒層の上の調光ミラー層とを有する。
【発明の効果】
【０００８】
本開示の一側面によれば、調光素子の製造における、歩留まりの低下を抑制することができる。
【図面の簡単な説明】
【０００９】
【図１】調光素子の構成を示す断面図である。
【図２】調光素子の製造工程の概略を示すフローチャートである。
【図３】実施例１及び比較例１の調光素子の構成を示す断面図である。
【図４】交流インピーダンス測定の結果を示すグラフである。
【図５】ＣＶ測定についての説明図である。
【図６】ＣＶ測定の結果を示すグラフである。
【図７】実施例２の調光素子の構成を示す断面図である。
【図８】実施例２のＣＶ測定の結果を示すグラフである。
【図９】実施例３の調光素子の構成を示す断面図である。
【図１０】実施例３のＣＶ測定の結果を示すグラフである。
【図１１】実施例４の調光素子の構成を示す断面図である。
【図１２】実施例４のＣＶ測定の結果を示すグラフである。
【図１３】実施例５の調光素子の構成を示す断面図である。
【図１４】実施例５のＣＶ測定の結果を示すグラフである。
【図１５】実施例６の調光素子の構成を示す断面図である。
【図１６】実施例６のＣＶ測定の結果を示すグラフである。
【図１７】比較例２の調光素子の構成を示す断面図である。
【図１８】比較例２のＣＶ測定の結果を示すグラフである。
【図１９】調光機器の構成を示すブロック図である。
【発明を実施するための形態】
【００１０】
以下、本明細書に開示する調光素子を、図面を参照しつつ、詳細に説明する。図１は調光素子１の構成を示す断面図である。調光素子１は、基板１１面に順に積層された、透明導電膜１２と、プロトン蓄積層１３と、無機電解質層１４と、有機電解質層１５と、触媒層１６と、調光ミラー層１７と、保護層１８とを有する。換言すれば、調光素子１は、透明導電膜１２と、透明導電膜１２の上のプロトン蓄積層１３と、プロトン蓄積層１３の上の無機電解質層１４と、無機電解質層１４の上の有機電解質層１５と、有機電解質層１５の上の触媒層１６と、触媒層１６の上の調光ミラー層１７と、調光ミラー層１７の上の保護層１８とを有する。上述において、「触媒層１６の上に」などの説明で用いられている「上に」とは、積層される層の方向を明示する意味を有し、必ずしも隣接して配置されることを意味するものではない。例えば、「触媒層１６の上に調光ミラー層１７を形成する」とは、触媒層１６と調光ミラー層１７とが隣接して配置される場合、及び触媒層１６と調光ミラー層１７とがその間に他の層を介在させて配置される場合を含む。また、「上に」とは、図面の上方向を示す。
なお、図１は、各層の積層順を示すための説明図であり、各層の厚さや大きさ、各層間においての厚みの厚薄（大小関係）が図示する態様に限定されるものではない。
【００１１】
基板１１は、光を透過する透明な板状部材である。基板１１は、例えば、板ガラス又は樹脂シート若しくは板ガラス及び樹脂シートを組み合わせたものである。
【００１２】
透明導電膜１２は、光を透過する導電性材料、例えば、酸化インジウム（Ｉｎ2 Ｏ3 ）、酸化スズ（ＳｎＯ2 ）、酸化インジウム・スズ合金（Ｉｎ2 Ｏ3 −ＳｎＯ2 、ＩＴＯと略記される）、酸化亜鉛（ＺｎＯ）、ＦＴＯ（Ｆ−ｄｏｐｅｄ  Ｔｉｎ  Ｏｘｉｄｅ、フッ素ドープ酸化スズ）などにより形成される。
【００１３】
プロトン蓄積層１３は、プロトン（水素イオンＨ+ ）の蓄積又は放出を可逆的に可能な材料により形成される。プロトン蓄積層１３は、例えば、酸化タングステン（ＷＯ3 ）、酸化モリブデン（ＭｏＯ2 ）、酸化ニオブ（Ｎｂ2 Ｏ5 ）、酸化バナジウム（Ｖ2 Ｏ5 ）などの遷移金属酸化物により形成される。プロトン蓄積層１３が酸化タングステンで形成された場合、プロトン蓄積層１３は、プロトンを蓄積した状態では、水素化酸化タングステン（Ｈx ＷＯ3 ）に変化する。プロトン蓄積層１３は、酸化タングステンから水素化酸化タングステンに変化することにより、透明状態から着色状態に変化する。また、プロトン蓄積層１３は、プロトンを放出した状態では、酸化タングステンに変化する。プロトン蓄積層１３は、水素化酸化タングステンから酸化タングステンに変化することにより、着色状態から透明状態に変化する。プロトン蓄積層１３から放出されたプロトンは、調光ミラー層１７に移動する。また、調光ミラー層１７から放出されたプロトンは、プロトン蓄積層１３に蓄積される。このように、プロトン蓄積層１３は、プロトンを蓄積しているか、放出しているかにより、着色状態と透明状態とに可逆的に変化する。
【００１４】
無機電解質層１４は、プロトンが通過可能な無機材料、特に透明金属酸化物が望ましい。例えば、無機電解質層１４は酸化タンタルで形成される。有機電解質層１５は、無機電解質層１４と同様にプロトンが通過可能な材料で形成される。さらに、有機電解質層１５は、触媒層１６を形成する材質（例えば、パラジウムなど）が無機電解質層１４に拡散することを防ぐ材質で形成される。なお、有機電解質層１５についての詳細は、後述する。
【００１５】
触媒層１６は、調光ミラー層１７に供給されるプロトン又は調光ミラー層１７から放出されるプロトンの移動速度を向上させる材質で形成される。触媒層１６はパラジウム、白金、銀などの単体金属又はそれらの合金で形成される。また、触媒層１６はパラジウム粒子を分散した二酸化ケイ素により、形成されてもよい。
【００１６】
調光ミラー層１７は、触媒層１６を介して供給されたプロトンを吸蔵又は吸蔵したプロトンを放出することで、光の透過率を変化させる材質で形成される。調光ミラー層１７は例えば、マグネシウム・カルシウム合金（Ｍｇ−Ｃａ）や、マグネシウムとニッケル、チタン又はニオブとによる合金により形成される。調光ミラー層１７はプロトンを吸蔵した場合には、光を透過する透過状態となる。調光ミラー層１７はプロトンを放出した場合には、光を反射する反射状態となる。上述したように、プロトン蓄積層１３から放出されたプロトンは、調光ミラー層１７に移動する。移動したプロトンは調光ミラー層１７に吸蔵される。また、調光ミラー層１７から放出されたプロトンは、プロトン蓄積層１３に移動する。移動したプロトンはプロトン蓄積層１３に蓄積される。このように、調光ミラー層１７は、プロトンを吸蔵しているか、放出しているかにより、透過状態と反射状態とに可逆的に変化する。
【００１７】
保護層１８は調光ミラー層１７が酸化することを防止する材料により形成される。また、保護層１８は光の反射率が低い材料で形成される。保護層１８が光の反射率が高い材料で形成されると、調光ミラー層１７が透過状態であっても、保護層１８により光が反射する。保護層１８が光を反射することにより、調光素子１全体の透過率が低下する。保護層１８は、例えば、アルミニウム（Ａｌ）薄膜により形成される。アルミニウム薄膜で形成された保護層１８は、調光ミラー層１７が酸化することを防止できる。また、アルミニウム薄膜は空気中で酸化され、透明なアルミナに変化する。透明なアルミナに変化することにより、保護層１８は調光素子１全体の透過率を低下させない。
【００１８】
図２は、調光素子１の製造工程の概略を示すフローチャートである。調光素子１の製造装置（以下、製造装置と記す）は、最初に調光素子１の基板１１を用意する（ステップＳ１）。製造装置は、基板１１上に透明導電膜１２を成膜する（ステップＳ２）。続いて、製造装置は、透明導電膜１２上にプロトン蓄積層１３を形成する（ステップＳ３）。更に、製造装置は、プロトン蓄積層１３上に無機電解質層１４を形成する（ステップＳ４）。次に、製造装置は、無機電解質層１４の上に有機電解質層１５を形成する（ステップＳ５）。そして、製造装置は、有機電解質層１５の上に触媒層１６を形成する（ステップＳ６）。そして、製造装置は、触媒層１６の上に調光ミラー層１７を形成する（ステップＳ７）。最後に、製造装置は、調光ミラー層１７の上に保護層１８を形成する（ステップＳ８）。
【００１９】
各層の形成には、例えば、真空蒸着法、スパッタ法、イオンプレーティング法などを用いる。また、各層を形成する各々の材料が塗布形成できるものであれば、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法などを用いても良い。どのような形成方法を用いるかについては、層を形成する材質や層の厚さなどに応じて選択すれば良い。
【００２０】
また、調光素子１を製造するにあたり、各層を順次積層するのではなく、一又は複数の層を別々に形成したものを貼りあせても良い。調光素子１を構成する各層が担う機能が損なわれないのであれば、既知の様々な製造方法を用いて、調光素子１を製造することが可能である。
【００２１】
次に、調光素子１の有機電解質層１５について説明する。以下の説明においては、一例として、触媒層１６がパラジウムにより形成され、無機電解質層１４が酸化タンタルにより形成される場合について説明する。本明細書に開示する調光素子１においては、無機電解質層１４と触媒層１６との間に、有機電解質層１５が設けられている。有機電解質層１５は、ゾルゲル法により形成した酸化タンタル（Ｔａ2 Ｏ5 ）や、ＰＥＥＫ（ＰｏｌｙＥｔｈｅｒ  Ｅｔｈｅｒ  Ｋｅｔｏｎｅ  ポリエーテルエーテルケトン）や、ナフィオン（Ｎａｆｉｏｎ、登録商標）などの、有機材料で形成している。有機電解質層１５は、上述したように、触媒層１６を形成する材質（例えば、パラジウムなど）が無機電解質層１４に拡散することを防ぐために形成されている。なお、酸化タンタル（Ｔａ2 Ｏ5 ）は、五酸化タンタルと記載することもある。
【００２２】
上述したように、従来の調光素子の製造時において、正常に動作しない調光素子(不具合品とも呼ぶ)が製造されることが知られている。
本発明者らは鋭意研究の結果、不具合品が製造される原因を見出した。この原因は、不具合品に含まれる無機電解質層の電気抵抗が小さいため、電圧が効果的にかからず、調光素子においてプロトンが移動しないことにある。調光素子においては透明導電膜と保護層との間に電圧をかけることで、プロトンがプロトン蓄積層と調光ミラー層との間を移動する。透明導電膜と保護層との間に、適切な電圧がかからなければ、プロトンは移動しない。
具体的には、有機電解質層を有しない従来の調光素子(以下、従来調光素子と記す)の製造工程においては、酸化タンタルを含む無機電解質層の上に、パラジウムを含む触媒層が形成される。この形成の際に、パラジウムが無機電解質層に拡散する場合がある。無機電解質層にパラジウムが拡散すると、拡散したパラジウムにより、無機電解質層の電気抵抗が小さくなる。その結果、無機電解質層に電圧を印可しても、電気抵抗が少ないため、無機電解質層にいわゆるリーク電流が流れる。
このように、パラジウムが無機電解質層に拡散すると、従来調光素子全体の電気抵抗が想定した値よりも小さくなる場合がある。その結果、不具合品に電圧を印加しても、プロトンが移動しない。
すなわち、不具合品に電圧を印加して、調光ミラー層を透過状態から反射状態、又は反射状態から透過状態に遷移させようとしても、パラジウムの拡散により無機電解質層の電気抵抗が小さくなり、プロトンの移動が行わなくなるので、かかる遷移が行われない。
【００２３】
従来調光素子に対して、本実施の形態の調光素子１は、無機電解質層１４の上に、有機電解質層１５が積層され、その上に更に触媒層１６が積層された構造を有する。調光素子１の有機電解質層１５により、触媒層１６に含まれるパラジウムが、触媒層１６の積層時に、無機電解質層１４に拡散することを防ぐことできる。その結果、パラジウムの拡散による、無機電解質層１４における電気抵抗の低下が発生しないので、不具合品の発生を抑制できる。
このように、本実施の形態によれば、不具合品の発生率(調光素子の不良率とも呼ぶ)を下げること、すなわち、調光素子の製造における歩留まりの低下を抑制できる。
【００２４】
次に、有機電解質層１５を設けたことによる効果について、具体的な実施例の検証結果を説明する。図３は実施例１及び比較例１の調光素子１の構成を示す断面図である。図３Ａは実施例１（有機電解質層１５を有する調光素子１）の構成を示す。図３Ｂは比較例１（従来の調光素子）の構成を示す。図３Ｂに示した調光素子は、上述したように、調光ミラー層が正常に動作しない不具合品である。なお、図３では基板１１の記載を省略している。
検証に用いた実施例１の調光素子１の各層の材質は以下とした。透明導電膜１２はＩＴＯ、プロトン蓄積層１３はスパッタ法により形成した酸化タングステン層とした。無機電解質層１４はスパッタ法により形成した酸化タンタル層、有機電解質層１５はゾルゲル法により形成した酸化タンタル層とした。触媒層１６はパラジウムにより形成した。調光ミラー層１７はマグネシウム・カルシウム合金により形成した。保護層１８はアルミニウムにより形成した。
一方、比較例１の材質は、以下とした。透明導電膜１２はＩＴＯ、プロトン蓄積層１３はスパッタ法により形成した酸化タングステン層とした。無機電解質層１４はスパッタ法により形成した酸化タンタル層である。触媒層１６はパラジウムにより形成した。調光ミラー層１７はマグネシウム・カルシウム合金により形成した。保護層１８はアルミニウムにより形成した。すなわち、有機電解質層１５を設けなかったこと以外は実施例１と同様の構成とした。
なお、図３における“Ｖ”は、電圧を印可する回路を模式的に示している。
【００２５】
実施例１及び比較例１の電気的特性を把握するために、交流インピーダンス測定を行った。交流インピーダンス測定とは、周波数を変えながら交流電圧を印加し解析対象のインピーダンスを測定する方法であり、その測定結果から等価回路の同定を行うことが可能となる。
【００２６】
図４は交流インピーダンス測定の結果を示すグラフである。図４に示すグラフは、Ｃｏｌｅ−Ｃｏｌｅプロットと呼ばれるグラフである。図４は、交流インピーダンス法を用いて複数の周波数で、２つの調光素子のインピーダンスを測定し、そのインピーダンススペクトルを複素平面上に描いたものである。図４の縦軸は、虚数領域のインピーダンスであり、単位はΩ（オーム）である。図４の横軸は、実数領域のインピーダンスであり、単位はΩ（オーム）である。図４において、グラフ３１が、実施例１の特性を示すグラフである。図４において、グラフ３２が、比較例１の特性を示すグラフである。図４のグラフから、比較例１は周波数が高い領域のみで、インピーダンスを持っていることが分かる。それに対して、実施例１は周波数が高い領域のみでなく、周波数が低い領域Ｃ１においても、インピーダンスを持つことが分かる。すなわち、比較例１は電荷移動による応答のみしか観測されないのに対し、実施例１は、物質移動による応答も観測されることを示している。すなわち、比較例１はプロトンの移動は起こっていないのに対して、実施例１はプロトンの移動が起こっていることを示している。
【００２７】
次に、実施例１、比較例１の特性を把握するために、ＣＶ（Ｃｙｃｌｉｃ  Ｖｏｌｔａｍｍｅｔｒｙ  サイクリックボルタンメトリー）測定を行ったので、その結果について説明する。ＣＶ測定とは、例えば、三角波電圧源を用いて、観測系に対して電位を掃引し、電位を測定するというものである。ＣＶ測定は、調光素子におけるプロトンの移動のような電気化学反応を観測することが可能である。
【００２８】
図５はＣＶ測定についての説明図である。図５はＣＶ測定によって得られる電位と電流値との関係をグラフで示したものである。横軸は電位で単位はＶ、縦軸は電流でＡ/ｃｍ2 である。図５はＣＶ測定よって得られる典型的なグラフを２つ示している。グラフ４１は電気化学反応が生じない場合に得られるグラフである。グラフ４２は電気化学反応が生じた場合に得られるグラフである。
【００２９】
図６はＣＶ測定の結果を示すグラフである。横軸は電位で単位はＶ、縦軸は電流でｍＡ/ｃｍ2 である。グラフ５１が比較例１の測定結果を示すグラフである。グラフ５２が実施例１の測定結果を示すグラフである。図６に示す結果から、比較例１はプロトンの移動が観測されていないのに対して、実施例１はプロトンの移動が観測されている。グラフ５２において、ピークＰ１付近の波形が調光ミラー層１７からのプロトン吸蔵に対応する観測結果である。ピークＰ２付近の波形が調光ミラー層１７のプロトン放出に対応する観測結果である。したがって、実施例１においては、電気化学反応が生じており、比較例１においては、電気化学反応が生じていないことが分かる。
【００３０】
更に、実施例２〜６及び比較例２についてＣＶ測定の検証を行った。以下で説明する図７、９、１１、１３、１５、１７においては、図３と同様に、基板１１の記載を省略しており、“Ｖ”は、電圧を印可する回路を模式的に示している。また、図８、１０、１２、１４、１６、１８におけるグラフの横軸及び縦軸の単位は図６と同様である。
【００３１】
図７は、実施例２の調光素子１の構成を示す断面図である。図８は、実施例２のＣＶ測定の結果を示すグラフである。実施例２の調光素子１は、無機電解質層１４をイオンプレーティング法により形成した酸化タンタル層とし、プロトン蓄積層１３をイオンプレーティング法により形成した酸化タングステン層としたこと以外は実施例１と同様の構成とした。図８に示すように、実施例１と同様に、調光ミラー層１７からのプロトン吸蔵に対応するピークと、調光ミラー層１７のプロトン放出に対応するピークが観測された。したがって、無機電解質層１４をイオンプレーティング法により形成した酸化タンタル層とし、プロトン蓄積層１３をイオンプレーティング法により形成した酸化タングステン層とする場合においても、電気化学反応が生じることが分かる。
【００３２】
図９は、実施例３の調光素子１の構成を示す断面図である。図１０は、実施例３のＣＶ測定の結果を示すグラフである。実施例３の調光素子１は、調光ミラー層１７をマグネシウムニッケル合金により形成したこと以外は実施例１と同様の構成とした。図１０に示すように、実施例１と同様に、調光ミラー層１７からのプロトン吸蔵に係るピークと、調光ミラー層１７のプロトン放出に対応するピークが観測された。したがって、調光ミラー層１７をマグネシウムニッケル合金により形成する場合においても、有機電解質層１５を設けることにより、電気化学反応が生じることが分かる。
【００３３】
図１１は、実施例４の調光素子１の構成を示す断面図である。図１２は、実施例４のＣＶ測定の結果を示すグラフである。実施例４は、調光ミラー層１７をイットリウム層としたこと以外は実施例１と同様の構成とした。図１２に示すように、実施例１と同様に、調光ミラー層１７からのプロトン吸蔵に対応するピークと、調光ミラー層１７のプロトン放出に対応するピークが観測された。したがって、調光ミラー層１７をイットリウム層とする場合においても、有機電解質層１５を設けることにより、電気化学反応が生じることが分かる。
【００３４】
図１３は、実施例５の調光素子１の構成を示す断面図である。図１４は、実施例５のＣＶ測定の結果を示すグラフである。実施例５は、有機電解質層１５をナフィオン層としたこと以外は実施例１と同様の構成とした。図１４に示すように、実施例１と同様に、調光ミラー層１７からのプロトン吸蔵に対応するピークと、調光ミラー層１７のプロトン放出に対応するピークが観測された。したがって、有機電解質層１５をナフィオン層とする場合においても、電気化学反応が生じることが分かる。
【００３５】
図１５は、実施例６の調光素子１の構成を示す断面図である。図１６は、実施例６のＣＶ測定の結果を示すグラフである。実施例６は、有機電解質層１５をＰＥＥＫ層により形成したこと以外は実施例１と同様の構成とした。図１６に示すように、実施例１と同様に、調光ミラー層１７からのプロトン吸蔵に対応するピークと、調光ミラー層１７のプロトン放出に対応するピークが観測された。したがって、有機電解質層１５をＰＥＥＫ層とする場合においても、電気化学反応が生じることが分かる。
【００３６】
図１７は、比較例２の調光素子１の構成を示す断面図である。図１８は、比較例２のＣＶ測定の結果を示すグラフである。比較例２においては、プロトン蓄積層１３はイオンプレーティング法により形成した酸化タングステン層とし、無機電解質層１４はイオンプレーティング法により形成した酸化タンタル層としたこと以外は、比較例１と同様の構成とした。図１８に示すように、イオンプレーティング法により形成した酸化タングステン層及び酸化タンタル層とし、有機電解質層を設けなかった場合、プロトン移動に係るピークは観測されなかった。したがって、有機電解質層を設けない場合、電気化学反応が生じていないことが分かる。
【００３７】
実施例１〜６及び比較例１、２のＣＶ測定結果より、有機電解質層１５を設けることにより、調光ミラー層１７からのプロトン吸蔵、調光ミラー層１７のプロトン放出が生じ、電気化学反応が生じることが分かる。
【００３８】
以上のように、本実施の形態の調光素子１においては、無機電解質層１４と触媒層１６との間に、有機電解質層１５を設けている。有機電解質層１５により、製造工程において、触媒層１６を積層する際に、触媒層１６を形成するパラジウムが、無機電解質層１４に拡散することを防ぐことが可能となる。そして、パラジウムが拡散することにより、調光素子に電圧を印加しても、プロトンの移動が発生しないという不具合を防ぐことが可能となる。このように、有機電解質層１５を設けることにより、調光素子の製造における歩留まりの低下を抑制できる。
【００３９】
次に、上述した調光素子１を用いた調光機器について説明する。図１９は調光機器１０の構成を示すブロック図である。調光機器１０は調光素子１と印加回路２とを含む。印加回路２は調光素子１の透明導電膜１２と保護層１８との間に電圧を印加する回路である。具体的には、印加回路２は、前記透明導電膜１２及び前記調光ミラー層１７の間に電圧を印加し、前記調光ミラー層１７を透過状態から反射状態へ、又は反射状態から透過状態へ遷移させる。
印加回路２は第1の出力端を０（Ｖ）としたとき、第２の出力端を＋Ｖ（Ｖ）又は−Ｖ（Ｖ）とすることが可能となっている。印加回路２は、第２の出力端を＋Ｖ（Ｖ）又は−Ｖ（Ｖ）とすることにより、調光素子１の調光ミラー層１７を反射状態又は透過状態に遷移させ、調光素子１のプロトン蓄積層１３を着色状態又は透明状態に遷移させる。具体的には、保護層１８の電位が透明導電膜１２の電位よりも高くなるように、印加回路２は、調光素子１に第１の電圧（例えば、第１の極性の電圧）を印加する。この印加を所定方向に電圧を印加するという。所定方向に電圧が印加されると、プロトンは調光ミラー層１７からプロトン蓄積層１３へ移動する。プロトンが移動することにより、調光ミラー層１７は反射状態となり、プロトン蓄積層１３は着色状態となる。また、保護層１８の電位が透明導電膜１２の電位よりも低くなるように、印加回路２は、調光素子１に第１の電圧と異なる第２の電圧（例えば、第１の極性と異なる第２の極性の電圧）を印加する。この印加を所定方向と逆の電圧を印加するという。所定方向と逆の電圧（第２の電圧）が印加されると、プロトンはプロトン蓄積層１３から調光ミラー層１７へ移動する。プロトンが移動することにより、調光ミラー層１７は透過状態となり、プロトン蓄積層１３は透過状態となる。以上のように調光機器１０は印加回路が出力する電圧により、調光素子１の状態を変化させ、光を反射又は透過させる。
【００４０】
各実施の形態で記載されている技術的特徴（構成要件）はお互いに組み合わせ可能であり、組み合わせることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００４１】
１    調光素子
１１  基板
１２  透明導電膜
１３  プロトン蓄積層
１４  無機電解質層
１５  有機電解質層
１６  触媒層
１７  調光ミラー層
１８  保護層
１０  調光機器
２    印加回路
【図１】
2017129837.tif 000003
【図２】
2017129837.tif 000004
【図３】
2017129837.tif 000005
【図４】
2017129837.tif 000006
【図５】
2017129837.tif 000007
【図６】
2017129837.tif 000008
【図７】
2017129837.tif 000009
【図８】
2017129837.tif 000010
【図９】
2017129837.tif 000011
【図１０】
2017129837.tif 000012
【図１１】
2017129837.tif 000013
【図１２】
2017129837.tif 000014
【図１３】
2017129837.tif 000015
【図１４】
2017129837.tif 000016
【図１５】
2017129837.tif 000017
【図１６】
2017129837.tif 000018
【図１７】
2017129837.tif 000019
【図１８】
2017129837.tif 000020
【図１９】
2017129837.tif 000021